(57)【要約】【課題】本発明は、ビーズが溶液中で沈降すること等がなく、安定してインクジェット方式により塗布可能なインクジェット用ビーズ含有インク、およびそれを用いたカラーフィルタの製造方法を提供することを主目的としている。【解決手段】上記目的を達成するために、本発明は、少なくともビーズと、エポキシ系樹脂バインダと、比重が０．９〜１．３の範囲内であり、かつ沸点が１７０℃〜２６０℃の範囲内である溶剤とを含有するインクジェット用ビーズ含有インクであって、前記エポキシ系樹脂バインダの含有量（質量％）を１とすると、前記溶剤の含有量（質量％）が４〜２００の範囲内であることを特徴とするインクジェット用ビーズ含有インクを提供する。【選択図】なし【特許請求の範囲】
【請求項１】
少なくともビーズと、エポキシ系樹脂バインダと、比重が０．９〜１．３の範囲内であり、かつ沸点が１７０℃〜２６０℃の範囲内である溶剤とを含有するインクジェット用ビーズ含有インクであって、前記エポキシ系樹脂バインダの含有量（質量％）を１とすると、前記溶剤の含有量（質量％）が４〜２００の範囲内であることを特徴とするインクジェット用ビーズ含有インク。
【請求項２】
比重が、１．０ｇ／ｃｍ３〜１．２ｇ／ｃｍ３の範囲内であることを特徴とする請求項１に記載のインクジェット用ビーズ含有インク。
【請求項３】
粘度が３ｃＰ〜２０ｃＰの範囲内であることを特徴とする請求項１または請求項２に記載のインクジェット用ビーズ含有インク。
【請求項４】
請求項１から請求項３までのいずれかの請求項に記載されたインクジェット用ビーズ含有インクを、基材と、前記基材上にパターン状に、かつ複数形成された着色層とを有するカラーフィルタ用基板の、前記着色層どうしの境界領域上にインクジェット法により塗布し、スペーサを形成するスペーサ形成工程を有することを特徴とするカラーフィルタの製造方法。
【発明の詳細な説明】
【技術分野】
【０００１】
本発明は、カラーフィルタのスペーサの形成に用いられるインクジェット用ビーズ含有インク、およびそのインクジェット用ビーズ含有インクを用いたカラーフィルタの製造方法に関するものである。
【背景技術】
【０００２】
液晶表示装置は、カラーフィルタと液晶駆動側基板とを対向させ、両者の間に液晶化合物を封入して薄い液晶層を形成し、液晶駆動側基板により液晶層内の液晶配列を電気的に制御してカラーフィルタの透過光または反射光の量を選択的に変化させることによって表示を行う。
【０００３】
このような液晶表示装置には、スタティック駆動方式、単純マトリックス方式、アクティブマトリックス方式など種々の駆動方式があるが、近年、パーソナルコンピューターや携帯情報端末などのフラットディスプレーとして、アクティブマトリックス方式又は単純マトリックス方式の液晶パネルを用いたカラー液晶表示装置が急速に普及してきている。
【０００４】
図２は、アクティブマトリックス方式の液晶表示装置パネルの一例である。液晶表示装置１０１は、カラーフィルタ１１と液晶駆動側基板であるＴＦＴアレイ基板１２とを対向させて１〜１０μｍ程度の間隙部１３を設け、この間隙部１３内に液晶Ｌを充填し、その周囲をシール材１４で密封した構造をとっている（例えば特許文献１等）。カラーフィルタ１１は、基材１５上に、着色層１７間の境界部を遮光するために所定のパターンに形成された遮光部１６と、複数の色（通常、赤（Ｒ）、緑（Ｇ）、青（Ｂ）の３原色）を所定順序に配列した着色層１７と、オーバーコート層１８と、透明電極膜１９とが、透明基板に近い側からこの順に積層された構造をとっている。
【０００５】
一方、ＴＦＴアレイ基板１２は、透明基板上にＴＦＴ素子を配列し、透明電極膜を設けた構造をとっている（図示せず）。また、カラーフィルタ１１及びこれと対向するＴＦＴアレイ基板１２の内面側には配向膜２０が設けられる。そして、着色層の背後にある液晶層の光透過率を制御することによってカラー画像が得られる。
【０００６】
ここで、間隙部１３の厚さ、すなわちセルギャップ（カラーフィルタと液晶駆動側基板の間隙距離）は液晶層の厚さそのものであり、色ムラやコントラストムラといった表示ムラを防止し、均一な表示、高速応答性、高コントラスト比、広視野角等の良好な表示性能をカラー液晶表示装置に付与するためには、セルギャップを一定且つ均一に維持する必要がある。
【０００７】
セルギャップを維持する方法としては、例えば図２に示すように、間隙部１３内にスペーサとしてガラス、アルミナ又はプラスチック等からなる一定サイズの球状又は棒状粒子のビーズスペーサ２１を多数散在させ、カラーフィルタ１１とＴＦＴアレイ基板１２とを貼り合わせ、液晶を注入する方法がある。この方法においては、ビーズスペーサの大きさをもってセルギャップが決定され、維持される。しかしながら、上記方法では、カラーフィルタ全面にビーズスペーサが散布されることから、着色層上にもビーズスペーサが散布され、この部分での光の透過率が低くなり、液晶表示装置の輝度が低くなる、という問題があった。
【０００８】
また、例えば図３に示すように、カラーフィルタ１１の内面側であって遮光部１６上（非表示領域）に、セルギャップに対応する高さを有する柱状スペーサ２２を形成する方法も一般的に行われている（例えば特許文献２等）。このような柱状スペーサ２２は、カラーフィルタの透明基板上に光硬化性樹脂を均一な厚みに塗布し、得られた塗膜をフォトリソグラフィーによってパターン露光して硬化させることにより、液晶表示装置の非表示領域に形成される。しかしながら、この方法においては、液晶表示装置が大面積化された場合等、柱状スペーサの高さを一定に形成することが難しく、液晶表示装置の表示ムラや表示不良が発生する場合がある、という問題があった。
【０００９】
そこで、ビーズを含有するビーズ分散液を、インクジェット方式により、液晶表示装置の非表示領域となる部分に塗布する方法も考えられている。しかしながらこの場合、ビーズ分散液の種類等によっては、インクジェット装置内部でビーズが沈降してしまい、塗布されるビーズの数に、バラつきが生じてギャップムラが生じたり、ビーズによってインクジェット装置のヘッドが詰まってしまう等の問題が生じる場合があった。
【００１０】
【特許文献１】特開平８−１９４２１６号公報
【特許文献２】特開２００１−１５９７０７号公報
【発明の開示】
【発明が解決しようとする課題】
【００１１】
そこで、ビーズが溶液中で沈降すること等がなく、安定してインクジェット方式により塗布可能なインクジェット用ビーズ含有インク、およびそれを用いたカラーフィルタの製造方法の提供が望まれている。
【課題を解決するための手段】
【００１２】
本発明は、少なくともビーズと、エポキシ系樹脂バインダと、比重が０．９〜１．３の範囲内であり、かつ沸点が１７０℃〜２６０℃の範囲内である溶剤とを含有するインクジェット用ビーズ含有インクであって、上記エポキシ系樹脂バインダの含有量（質量％）を１とすると、上記溶剤の含有量（質量％）が４〜２００の範囲内であることを特徴とするインクジェット用ビーズ含有インクを提供する。
【００１３】
本発明によれば、上記エポキシ系樹脂バインダと、上記比重を有するバインダとが、上記範囲内の比率で含有されていることから、インクジェット用ビーズ含有インク全体の比重を所定の範囲内とすることが可能となる。したがって、上記インクジェット用ビーズ含有インク中で、ビーズが沈降してしまうこと等の少ないものとすることができ、インクジェット法により、安定して塗布することが可能なインクジェット用ビーズ含有インクとすることが可能となる。また本発明においては、上記溶剤の沸点が、上記範囲内とされていることから、インクジェット装置により塗布する際、インクジェット装置内で固化してしまうこと等がないものとすることもできる。
【００１４】
上記発明において、上記インクジェット用ビーズ含有インクは、比重が、１．０ｇ／ｃｍ３〜１．２ｇ／ｃｍ３の範囲内であることが好ましい。これにより、上記インクジェット用ビーズ含有インク中で、よりビーズが沈降等することのないものとすることができるからである。
【００１５】
またさらに、上記発明においては、粘度が３ｃＰ〜２０ｃＰの範囲内であることが好ましい。これにより、上記インクジェット用ビーズ含有インクを、インクジェット装置により塗布しやすく、かつ上記ビーズが沈降し難いものとすることができるからである。
【００１６】
また本発明は、上述したインクジェット用ビーズ含有インクを、基材と、上記基材上にパターン状に、かつ複数形成された着色層とを有するカラーフィルタ用基板の、上記着色層どうしの境界領域上にインクジェット法により塗布し、スペーサを形成するスペーサ形成工程を有することを特徴とするカラーフィルタの製造方法を提供する。
【００１７】
本発明によれば、上記インクジェット用ビーズ含有インクを用いて上記スペーサを形成することから、上記境界領域に滴下されたインクジェットビーズ含有インク中に含まれるビーズの個数に偏りが少ないものとすることができる。したがって、均一な高さにスペーサを形成することが可能となり、カラーフィルタと液晶駆動側基板とのギャップを一定に保つことが可能なカラーフィルタとすることができる。
【発明の効果】
【００１８】
本発明によれば、ビーズが沈降してしまうこと等が少なく、安定してインクジェット法により塗布可能なインクジェット用ビーズ含有インクとすることができる。また本発明においては、インクジェット装置によりインクジェット用ビーズ含有インクを塗布する際、インクジェット用ビーズ含有インクがインクジェット装置内で固化してしまうこと等のないものとすることができるという効果も奏するものである。
【発明を実施するための最良の形態】
【００１９】
本発明は、カラーフィルタのスペーサの形成に用いられるインクジェット用ビーズ含有インク、およびそのインクジェット用ビーズ含有インクを用いたカラーフィルタの製造方法に関するものである。以下、それぞれについてわけて説明する。
【００２０】
Ａ．インクジェット用ビーズ含有インク
まず、本発明のインクジェット用ビーズ含有インクについて説明する。本発明のインクジェット用ビーズ含有インクは、少なくともビーズと、エポキシ系樹脂バインダと、比重が所定の範囲内であり、かつ沸点が所定の範囲内である溶剤とを含有するものであって、上記エポキシ系樹脂バインダの含有量（質量％）に対して上記溶剤の含有量（質量％）が所定の範囲内であることを特徴とするものである。
【００２１】
本発明のインクジェット用ビーズ含有インクは、カラーフィルタのスペーサを形成するために用いられるものであって、インクジェット装置により塗布されるものである。本発明においては、上記インクジェット用ビーズ含有インク中に、上記エポキシ系樹脂バインダと、上記比重を有する溶剤とが、所定の比率で含有されていることから、インクジェット用ビーズ含有インク全体の比重を所定の範囲内とすることが可能となる。したがって、上記インクジェット用ビーズ含有インク中で、ビーズが沈降してしまうこと等の少ないものとすることができ、このインクジェット用ビーズ含有液内が塗布されて上記スペーサが形成された際、スペーサ内に含まれるビーズの個数をほぼ一定のものとすることが可能となる。またさらに、上記ビーズが沈降し難いものとされていることから、インクジェット用ビーズ含有インクを塗布する際、ビーズがインクジェット装置内で詰まってしまうこと等の少ないものとすることができるという利点も有している。
【００２２】
また本発明においては、上記溶剤の沸点が、上記範囲内とされていることから、インクジェット用ビーズ含有インクがインクジェット装置内で固化してしまうこと等がないものとすることができ、インクジェット法により安定して供給可能なインクジェット用ビーズ含有インクとすることができる。
以下、本発明のインクジェット用ビーズ含有バインダの各構成ごとに詳しく説明する。
【００２３】
１．エポキシ系樹脂バインダ
まず、本発明に用いられるエポキシ系樹脂バインダについて説明する。本発明に用いられるエポキシ系樹脂バインダは、インクジェット用ビーズ含有インクが塗布されてスペーサが形成される際、ビーズを固定することが可能なものであって、硬化性を有するものであれば特に限定されるものではない。例えば光硬化性樹脂であってもよく、また熱硬化性樹脂等であってもよい。本発明においては、特に熱硬化性樹脂が用いられることが好ましい。
【００２４】
本発明に用いられる熱硬化性のエポキシ系樹脂バインダとしては、例えば１分子中にエポキシ基２個以上を有するエポキシ化合物が挙げられる。１分子中にエポキシ基２個以上を有するエポキシ化合物としては、エポキシ基を２個以上、好ましくは２〜５０個、より好ましくは２〜２０個を１分子中に有するものであることが好ましい。エポキシ基は、オキシラン環構造を有する構造であればよく、例えば、グリシジル基、オキシエチレン基、エポキシシクロヘキシル基等を示すことができる。上記エポキシ化合物としては、カルボン酸により硬化しうる公知の多価エポキシ化合物を挙げることができ、このようなエポキシ化合物は、例えば、新保正樹編「エポキシ樹脂ハンドブック」日刊工業新聞社刊（昭和６２年）等に広く開示されており、これらを用いることが可能である。
【００２５】
具体的には、少なくとも下記式（１）で表される構成単位及び下記式（２）で表される構成単位から構成され且つグリシジル基を２個以上有する重合体を用いることができる。
【００２６】
【化１】
2007091948.tif 000002
【００２７】
（Ｒ1は水素原子または炭素数１〜３のアルキル基であり、Ｒ2は炭素数１〜１２の炭化水素基である。）
【００２８】
【化２】
2007091948.tif 000003
【００２９】
（Ｒ3は水素原子又は炭素数１〜１０のアルキル基である。）
式（１）で表される構成単位は、下記式（３）で表されるモノマーから誘導される。
【００３０】
【化３】
2007091948.tif 000004
【００３１】
（Ｒ1およびＲ2は式（１）と同じである。）
【００３２】
式（３）で表されるモノマーを上記エポキシ系樹脂バインダの構成単位として用いることにより、形成されるスペーサに充分な硬度および透明性を付与することができる。式（３）において、Ｒ2は、炭素数１〜１２の炭化水素基であり、直鎖脂肪族、脂環式、芳香族いずれの炭化水素基であってもよく、さらに付加的な構造、例えば二重結合、炭化水素基の側鎖、スピロ環の側鎖、環内架橋炭化水素基等を含んでいてもよい。
【００３３】
上記式（３）で表されるモノマーとして具体的には、メチル（メタ）アクリレート、エチル（メタ）アクリレート、ｉ−プロピル（メタ）アクリレート、ｎ−プロピル（メタ）アクリレート、ｉ−ブチル（メタ）アクリレート、ｎ−ブチル（メタ）アクリレート、ｔ−ブチル（メタ）アクリレート、２−エチルヘキシル（メタ）アクリレート、ヘキシル（メタ）アクリレート、オクチル（メタ）アクリレート、ラウリル（メタ）アクリレート、シクロヘキシル（メタ）アクリレート、パラ−ｔ−ブチルシクロヘキシル（メタ）アクリレート、イソボルニル（メタ）アクリレート、ベンジル（メタ）アクリレート、ジシクロペンテニル（メタ）アクリレート、フェニル（メタ）アクリレート等を例示することができる。
【００３４】
式（３）において、Ｒ1として好ましいのは水素またはメチル基であり、Ｒ2として好ましいのは炭素数１〜１２のアルキル基であり、そのなかでも特にメチル基及びシクロヘキシル基が好ましい。上記式（３）で表されるモノマーのなかで好ましいものとして、具体的にはメチルメタクリレート（ＭＭＡ）及びシクロヘキシルメタクリレート（ＣＨＭＡ）を挙げることができる。
【００３５】
重合体中の式（２）で表される構成単位は、下記式（４）で表されるモノマーから誘導される。
【００３６】
【化４】
2007091948.tif 000005
【００３７】
（Ｒ3は式（２）と同じである。）
【００３８】
式（４）で表されるモノマーは、重合体中にエポキシ基（エポキシの反応点）を導入するために用いられる。当該重合体を含有するインクジェット用ビーズ含有インクは保存安定性に優れており、保存中および吐出作業中に粘度上昇を生じ難いが、その理由の一つは式（２）または式（４）中のエポキシ基がグリシジル基だからであると推測される。式（４）で表されるモノマーの代わりに脂環式エポキシアクリレートを用いると、インクジェット用ビーズ含有バインダの粘度が上昇しやすい。
【００３９】
式（４）において、Ｒ3として好ましいのは水素またはメチル基である。式（４）で表されるモノマーとして、具体的にはグリシジル（メタ）アクリレートを例示することができ、特にグリシジルメタクリレート（ＧＭＡ）が好ましい。
【００４０】
上記重合体は、ランダム共重合体であってもよいし、ブロック共重合体であってもよい。また、上記重合体は、スペーサに必要とされる性能、例えば硬度等が確保できる限り、式（１）あるいは式（２）以外の主鎖構成単位を含んでいてもよい。そのようなモノマーとして具体的には、アクリロニトリル、スチレン等を例示することができる。
【００４１】
上記エポキシ化合物中の式（１）の構成単位と式（２）の構成単位の含有量は、式（１）の構成単位を誘導する単量体と式（２）の構成単位を誘導する単量体との仕込み質量比（式（１）を誘導する単量体：式（２）を誘導する単量体）で表した時に、１０：９０〜９０：１０の範囲にあるのが好ましい。
【００４２】
式（１）の構成単位の量が上記の比１０：９０よりも過剰な場合には、硬化の反応点が少なくなって架橋密度が低くなるおそれがあり、一方、式（２）の構成単位の量が上記の比９０：１０よりも過剰な場合には、嵩高い骨格が少なくなって硬化収縮が大きくなるおそれがある。
【００４３】
また、上記エポキシ化合物の重量平均分子量は、ポリスチレン換算重量平均分子量で表した時に３，０００以上、特に４，０００以上であることが好ましい。上記エポキシ化合物の分子量が３，０００よりも小さすぎるとスペーサに要求される強度等の物性が不足し易いからである。また特に、上記エポキシ化合物の重量平均分子量は、ポリスチレン換算重量平均分子量で表した時に２０，０００以下であることが好ましく、更に１５，０００以下であることが特に好ましい。上記分子量が２０，０００よりも大きすぎると粘度上昇が起こり易くなり、吐出ヘッドから吐出する時の吐出量の安定性や吐出方向の直進性が悪くなるおそれや、長期保存の安定性が悪くなるおそれがあるからである。
【００４４】
上記エポキシ化合物としては、ポリスチレン換算重量平均分子量（Ｍｗ）が上記範囲にあるグリシジルメタクリレート（ＧＭＡ）／メチルメタクリレート（ＭＭＡ）系共重合体を用いるのが特に好ましい。なお、ＧＭＡ／ＭＭＡ系共重合体は本発明の目的を達成し得るものである限り、他のモノマー成分を含有していてもよい。
【００４５】
上記エポキシ化合物の合成例としては、例えば、温度計、還流冷却器、攪拌機、滴下ロートを備えた４つ口フラスコに、水酸基を含有しない溶剤を仕込み、攪拌しながら１２０℃に昇温する。水酸基を含有しない溶剤を用いるのは、合成反応の最中にエポキシ基が分解するのを避けるためである。次いで上記式（３）で表されるモノマー、上記式（４）で表されるモノマー、及び、必要に応じて他のモノマーを組み合わせた組成物と重合開始剤の混合物（滴下成分）を、２時間かけて滴下ロートより等速滴下する。滴下終了後、１２０℃に降温して触媒を追加し３時間反応させ、１３０℃に昇温し２時間保ったところで反応を終了することにより、上記エポキシ化合物が得られる。
【００４６】
また、上記熱硬化性のエポキシ系樹脂バインダを用いる場合には、一分子中にエポキシ基を２個以上有するエポキシ化合物（以下、「多官能エポキシ化合物」ということがある。）であって、上述したエポキシ化合物よりも分子量が小さいものを添加することが好ましい。多官能エポキシ化合物のポリスチレン換算の重量平均分子量は、これと組み合わせる上記エポキシ化合物よりも小さいことを条件に、４，０００以下が好ましく、３，０００以下が特に好ましい。
【００４７】
なお、多官能エポキシ化合物のポリスチレン換算重量平均分子量は、ＧＰＣ（ゲルパーミエーションクロマトグラフィー）により求めることができ、測定条件としては、例えば、テトラヒドロフランを展開液とし、ＨＬＣ−８０２９（東ソー株式会社製）を用いて測定することができる。
【００４８】
上述したエポキシ化合物には、エポキシ基（グリシジル基）が式（２）で表される構成単位によって導入されているため、上記共重合体の分子内に導入できるエポキシ量には限界がある。インクジェット用ビーズ含有インクに比較的分子量が小さい多官能エポキシ化合物を添加すると、インクジェット用ビーズ含有インク中にエポキシ基が補充されてエポキシの反応点濃度が増加し、架橋密度を高めることができる。
【００４９】
多官能エポキシ化合物の中でも、酸−エポキシ反応の架橋密度を上げるためには、一分子中にエポキシ基を４個以上有するエポキシ化合物を用いるのが好ましい。特に、本発明のインクジェット用ビーズ含有バインダの吐出ヘッドからの吐出性を向上させるために上記エポキシ化合物の重量平均分子量を１０，０００以下とした場合には、スペーサの強度や硬度が低下し易いので、そのような４官能以上の多官能エポキシ化合物をインクジェット用ビーズ含有バインダに配合して架橋密度を充分に上げるのが好ましい。
【００５０】
多官能エポキシ化合物としては、一分子中にエポキシ基を２個以上含有するものであれば特に制限はなく、例えば、ビスフェノールＡ型エポキシ樹脂、ビスフェノールＦ型エポキシ樹脂、臭素化ビスフェノールＡ型エポキシ樹脂、ビスフェノールＳ型エポキシ樹脂、ジフェニルエーテル型エポキシ樹脂、ハイドロキノン型エポキシ樹脂、ナフタレン型エポキシ樹脂、ビフェニル型エポキシ樹脂、フルオレン型エポキシ樹脂、フェノールノボラック型エポキシ樹脂、オルソクレゾールノボラック型エポキシ樹脂、トリスヒドロキシフェニルメタン型エポキシ樹脂、３官能型エポキシ樹脂、テトラフェニロールエタン型エポキシ樹脂、ジシクロペンタジエンフェノール型エポキシ樹脂、水添ビスフェノールＡ型エポキシ樹脂、ビスフェノールＡ含核ポリオール型エポキシ樹脂、ポリプロピレングリコール型エポキシ樹脂、グリシジルエステル型エポキシ樹脂、グリシジルアミン型エポキシ樹脂、グリオキザール型エポキシ樹脂、脂環型エポキシ樹脂、複素環型エポキシ樹脂などを使用できる。
【００５１】
より具体的には、商品名エピコート８２８（油化シェルエポキシ社製）などのビスフェノールＡ型エポキシ樹脂、商品名ＹＤＦ−１７５Ｓ（東都化成社製）などのビスフェノールＦ型エポキシ樹脂、商品名ＹＤＢ−７１５（東都化成社製）などの臭素化ビスフェノールＡ型エポキシ樹脂、商品名ＥＰＩＣＬＯＮ  ＥＸＡ１５１４（大日本インキ化学工業社製）などのビスフェノールＳ型エポキシ樹脂、商品名ＹＤＣ−１３１２（東都化成社製）などのハイドロキノン型エポキシ樹脂、商品名ＥＰＩＣＬＯＮ  ＥＸＡ４０３２（大日本インキ化学工業社製）などのナフタレン型エポキシ樹脂、商品名エピコートＹＸ４０００Ｈ（油化シェルエポキシ社製）などのビフェニル型エポキシ樹脂、商品名エピコート１５７Ｓ７０（油化シェルエポキシ社製）などのビスフェノールＡ型ノボラック系エポキシ樹脂、商品名エピコート１５４（油化シェルエポキシ社製）、商品名ＹＤＰＮ−６３８（東都化成社製）などのフェノールノボラック型エポキシ樹脂、商品名ＹＤＣＮ−７０１（東都化成社製）などのクレゾールノボラック型エポキシ樹脂、商品名ＥＰＩＣＬＯＮ  ＨＰ−７２００（大日本インキ化学工業社製）などのジシクロペンタジエンフェノール型エポキシ樹脂、商品名エピコート１０３２Ｈ６０（油化シェルエポキシ社製）などのトリスヒドロキシフェニルメタン型エポキシ樹脂、商品名ＶＧ３１０１Ｍ８０（三井化学社製）などの３官能型エポキシ樹脂、商品名エピコート１０３１Ｓ（油化シェルエポキシ社製）などのテトラフェニロールエタン型エポキシ樹脂、商品名デナコールＥＸ−４１１（ナガセ化成工業社製）などの４官能型エポキシ樹脂、商品名ＳＴ−３０００（東都化成社製）などの水添ビスフェノールＡ型エポキシ樹脂、商品名エピコート１９０Ｐ（油化シェルエポキシ社製）などのグリシジルエステル型エポキシ樹脂、商品名ＹＨ−４３４（東都化成社製）などのグリシジルアミン型エポキシ樹脂、商品名ＹＤＧ−４１４（東都化成社製）などのグリオキザール型エポキシ樹脂、商品名エポリードＧＴ−４０１（ダイセル化学社製）などの脂環式多官能エポキシ化合物、トリグリシジルイソシアネート（ＴＧＩＣ）などの複素環型エポキシ樹脂などを例示することができる。また、必要であれば、エポキシ反応性希釈剤として、商品名ネオトートＥ（東都化成社製）などを混合することができる。
【００５２】
これらの多官能エポキシ化合物の中でも、商品名エピコート１５７Ｓ７０（油化シェルエポキシ社製）などのビスフェノールＡ型ノボラック系エポキシ樹脂、及び、商品名ＹＤＣＮ−７０１（東都化成社製）などのクレゾールノボラック型エポキシ樹脂が特に好ましい。
【００５３】
上記熱硬化性のエポキシ系樹脂バインダには、通常、硬化剤が組み合わせて配合される。硬化剤としては、例えば、多価カルボン酸無水物または多価カルボン酸を用いる。
【００５４】
多価カルボン酸無水物の具体例としては、無水フタル酸、無水イタコン酸、無水コハク酸、無水シトラコン酸、無水ドデセニルコハク酸、無水トリカルバリル酸、無水マレイン酸、無水ヘキサヒドロフタル酸、無水ジメチルテトラヒドロフタル酸、無水ハイミック酸、無水ナジン酸などの脂肪族または脂環族ジカルボン酸無水物；１，２，３，４−ブタンテトラカルボン酸二無水物、シクロペンタンテトラカルボン酸二無水物などの脂肪族多価カルボン酸二無水物；無水ピロメリット酸、無水トリメリット酸、無水ベンゾフェノンテトラカルボン酸などの芳香族多価カルボン酸無水物；エチレングリコールビストリメリテイト、グリセリントリストリメリテイトなどのエステル基含有酸無水物を挙げることができ、特に好ましくは、芳香族多価カルボン酸無水物を挙げることができる。また、市販のカルボン酸無水物からなるエポキシ樹脂硬化剤も好適に用いることができる。
【００５５】
また、本発明に用いられる多価カルボン酸の具体例としては、コハク酸、グルタル酸、アジピン酸、ブタンテトラカルボン酸、マレイン酸、イタコン酸などの脂肪族多価カルボン酸；ヘキサヒドロフタル酸、１，２−シクロヘキサンジカルボン酸、１，２，４−シクロヘキサントリカルボン酸、シクロペンタンテトラカルボン酸などの脂肪族多価カルボン酸、およびフタル酸、イソフタル酸、テレフタル酸、ピロメリット酸、トリメリット酸、１，４，５，８−ナフタレンテトラカルボン酸、ベンゾフェノンテトラカルボン酸などの芳香族多価カルボン酸を挙げることができ、好ましくは芳香族多価カルボン酸を挙げることができる。
【００５６】
これら多価カルボン酸無水物および多価カルボン酸は、１種単独でも２種以上の混合でも用いることができる。本発明に用いられる硬化剤の配合量は、エポキシ基を含有する成分（モノマーと樹脂）１００質量部当たり、通常は１〜１００質量部の範囲であり、好ましくは５〜５０質量部である。硬化剤の配合量が１質量部未満であると、硬化が不充分となり、強靭な塗膜を形成することができない。また、硬化剤の配合量が１００質量部を超えると、スペーサの密着性が劣ることとなる。
【００５７】
また上記エポキシ系樹脂バインダが、熱硬化性である場合には、スペーサの硬度および耐熱性を向上させるために、インクジェット用ビーズ含有インク中に、酸−エポキシ間の熱硬化反応を促進できる触媒を添加してもよい。そのような触媒としては、加熱硬化時に活性を示す熱潜在性触媒を用いることができる。
【００５８】
熱潜在性触媒は、加熱されたとき、触媒活性を発揮し、硬化反応を促進し、形成されるスペーサに良好な物性を与えるものであり、必要により加えられるものである。この熱潜在性触媒は、６０℃以上の温度で酸触媒活性を示すものが好ましく、このようなものとしてプロトン酸をルイス塩基で中和した化合物、ルイス酸をルイス塩基で中和した化合物、ルイス酸とトリアルキルホスフェートの混合物、スルホン酸エステル類、オニウム化合物類等が挙げられ、特開平４−２１８５６１号公報に記載されているような各種の化合物を使用することができる。具体的には、（イ）ハロゲノカルボン酸類、スルホン酸類、リン酸モノ及びジエステル類などを、アンモニア、モノメチルアミン、トリエチルアミン、ピリジン、エタノールアミン類などの各種アミン若しくはトリアルキルホスフィン等で中和した化合物、（ロ）ＢＦ3、ＦｅＣｌ3、ＳｎＣｌ4、ＡｌＣｌ3、ＺｎＣｌ2などのルイス酸を前述のルイス塩基で中和した化合物、（ハ）メタンスルホン酸、エタンスルホン酸、ベンゼンスルホン酸などと第一級アルコール、第二級アルコールとのエステル化合物、（ニ）第一級アルコール類、第二級アルコール類のリン酸モノエステル化合物、リン酸ジエステル化合物等を挙げることができる。また、オニウム化合物としては、アンモニウム化合物［Ｒ３ＮＲ´］＋Ｘ−、スルホニウム化合物［Ｒ３ＳＲ´］＋Ｘ−、オキソニウム化合物［Ｒ３ＯＲ´］＋Ｘ−等を挙げることができる。なお、ここでＲ及びＲ´はアルキル、アルケニル、アリール、アルコキシ等である。
【００５９】
ここで本発明においては、上述したいずれのエポキシ系樹脂バインダにおいても、インクジェット用ビーズ含有インク中に０．５質量％〜２０質量％程度、特に１質量％〜１０質量％程度含有されることが好ましい。
【００６０】
また上記エポキシ系樹脂バインダは、インクジェット用ビーズ含有インク中の固形分中に２０質量％〜９８質量％程度、中でも３０質量％〜９５質量％程度含有されていることが好ましい。これにより、インクジェット用ビーズ含有インクをカラーフィルタ用基板に塗布してスペーサを形成する際に、後述するビーズが剥がれてしまうこと等のないものとすることができ、スペーサとカラーフィルタ用基板との密着性を良好なものとすることができるからである。
【００６１】
２．溶剤
次に、本発明に用いられる溶剤について説明する。本発明に用いられる溶剤は、所定の比重を有し、かつ所定の沸点を有するものであって、上述したエポキシ系樹脂バインダと相溶性が良好なものであれば特に限定されるものではない。
【００６２】
本発明おいては上記溶剤として、比重が０．９ｇ／ｃｍ３〜１．３ｇ／ｃｍ３の範囲内のものが用いられるが、特に１．０ｇ／ｃｍ３〜１．２ｇ／ｃｍ３の範囲内のものが用いられることが好ましい。これにより、上記エポキシ系樹脂バインダと上記溶剤とを、後述する割合で用いることにより、インクジェット用ビーズ含有インク全体の比重を、ビーズの比重とほぼ同等とすることが可能となり、ビーズがより沈降することの少ないものとすることができるからである。
【００６３】
また本発明においては、インクジェット用ビーズ含有インク中に含有される上記エポキシ系樹脂バインダの量（質量％）を１としたとき、インクジェット用ビーズ含有インク中に含有される溶剤の量（質量％）が４〜２００の範囲内とされるが、本発明においては上記の中でも１０〜１００の範囲内とされることが好ましい。これにより、インクジェット用ビーズ含有インクの比重を所定の範囲内とすることができ、ビーズがより沈降することの少ないものとすることができるからである。
【００６４】
また本発明において、上記溶剤の沸点は、１７０℃〜２６０℃の範囲内とされ、中でも２１０℃〜２６０℃の範囲内であることが好ましい。また常温（特に１８℃〜２５℃の範囲）での蒸気圧が０．５ｍｍＨｇ以下、特に０．１ｍｍＨｇ以下の溶剤成分を主溶剤として用い、そのような主溶剤を有機溶剤の全量に対して８０質量％以上、特に８５質量％以上の割合で配合するのが好ましい。また、主溶剤の表面張力は、２９ｄｙｎ／ｃｍ以上であることが好ましい。
【００６５】
沸点が１７０℃〜２６０℃で且つ常温での蒸気圧が０．５ｍｍＨｇ以下の溶剤成分は適度な乾燥性及び蒸発性を有している。そのため、このような溶剤成分を高い配合割合で含有する単独溶剤又は混合溶剤を用いると、インクジェット用ビーズ含有インクとした場合に吐出ヘッドのノズル先端において急速には乾燥しないので、インクジェット用ビーズ含有インクの急激な粘度上昇や目詰まりが発生せず、吐出の直進性や安定性に悪影響を及ぼさないからである。またカラーフィルタ用基板上に塗布された後は乾燥が適度な速度で進行するので、インクジェット用ビーズ含有インクがカラーフィルタ用基板表面になじんでスペーサ表面が水平且つ滑らかになってから、自然乾燥又は一般的な加熱工程によってインクジェット用ビーズ含有インクを速やかに且つ完全に乾燥させることができる。またこれにより、湿潤剤や極めて沸点の高い溶剤を用いる場合と比べて、乾燥工程後の塗膜中に溶剤が残留するおそれも少ないからである。
【００６６】
上記溶剤として具体的には、ジエチレングリコールジアセテート、マロン酸ジメチル、グリコールトリアセテート、ブチルカルビトールアセテート、3−エトキシプロピオン酸エチル、プロピレングリコールジアセテート、１，３−ブチレングリコールジアセテート、ジプロピレングリコールメチルエーテルアセテート等が挙げられ、これらを１種または２種以上混合して用いることができる。本発明においては、上記の中でも特に、上記主溶剤としてジエチレングリコールジアセテート、マロン酸ジメチル、グリコールトリアセテートが用いられることが好ましい。これにより、インクジェット用ビーズ含有インク中でビーズの沈降等が少なく、かつインクジェット装置内でインクジェット用ビーズ含有インクが乾燥してしまうこと等のないものとすることができるからである。
【００６７】
３．ビーズ
次に本発明のインクジェット用ビーズ含有インクに用いられるビーズについて説明する。本発明に用いられるビーズとしては、カラーフィルタを形成するためのカラーフィルタ用基板上に塗布されて、スペーサとしての機能を果たすことが可能なものであって、インクジェット用ビーズ含有インクとされた際に、インクジェット装置から吐出可能なものであれば、特に限定されるものではない。
【００６８】
このようなビーズとしては、一般的なカラーフィルタにビーズスペーサとして用いられるものと同様のものを用いることができ、例えば、ガラス、シリカ、金属酸化物（ＭｇＯ、Ａｌ2Ｏ3）などの無機化合物の多孔質体や非多孔質体、中空体等や、ジビニルベンゼンポリマー、ポリスチレン、ポリエチレン、ポリプロピレン、ポリエステル、ポリアクリル、ナイロン、シリコーン樹脂などのプラスチック類等を用いることができる。またこのようなビーズの表面は、インクジェット用ビーズ含有インク中に含有されるバインダ等との相溶性を良好なものとするために、表面処理が施されたもの等であってもよい。
【００６９】
また上記ビーズの形状についても、特に限定されるものではなく、一般的なカラーフィルタにビーズスペーサとして用いられるものと同様の形状を有するものを用いることができるが、特にビーズ組成物層の高さの制御の面から球状であることが好ましい。またこの際、粒子径は１．０μｍ〜８．０μｍ程度、中でも２．５μｍ〜５．５μｍ程度であることが好ましい。これにより、インクジェット装置からビーズを吐出することが可能であり、またカラーフィルタ用基板上に吐出された際に、スペーサとして用いることが可能となるからである。上記粒子径は、本発明に用いられるビーズを走査型電子顕微鏡、もしくは光学顕微鏡により、観察して算出される。
【００７０】
本発明においては、特に上記ビーズの比重が０．９ｇ／ｃｍ３〜１．３ｇ／ｃｍ３の範囲内、特に１．０ｇ／ｃｍ３〜１．２ｇ／ｃｍ３の範囲内であることが好ましい。これにより、インクジェット用ビーズ含有インク全体の比重とビーズの比重とをほぼ同等とすることができ、ビーズが沈降することの少ないものとすることができるからである。このようなビーズとして具体的には、上記の中でもジビニルベンゼンポリマー、ジビニルベンゼンスチレンポリマー等が挙げられる。
【００７１】
また本発明のインクジェット用ビーズ含有インクの固形分中に含有されるビーズの量としては、２質量％〜８０質量％の範囲内、特に４質量％〜７０質量％の範囲内であることが好ましい。これにより、カラーフィルタを形成するためのカラーフィルタ用基板上にインクジェット用ビーズ含有インクが塗布されてスペーサが形成された際、ビーズが剥がれてしまうこと等のないものとすることができるからである。
【００７２】
また本発明のインクジェット用ビーズ含有インクを用いてスペーサを形成する場合、スペーサを形成する各領域にインクジェット用ビーズ含有インクが通常１０ｐｌ（ピコリットル）〜３０ｐｌ程度塗布されることから、上記ビーズは、インクジェット用ビーズ含有インク１５ｐｌ（ピコリットル）中に１個〜１０個程度、中でも３個〜７個程度含有されていることが好ましい。これにより、カラーフィルタと液晶駆動側基板との間隙を安定して支えることが可能なスペーサを形成可能なインクジェット用ビーズ含有インクとすることができるからである。
【００７３】
４．インクジェット用ビーズ含有インク
次に、本発明のインクジェット用ビーズ含有インクについて説明する。本発明のインクジェット用ビーズ含有インクは、上記エポキシ系樹脂バインダ、溶剤、およびバインダを含有するものであれば特に限定されるものではなく、エポキシ系樹脂バインダの種類等に合わせて適宜添加剤等を含有していてもよい。
【００７４】
ここで、本発明のインクジェット用ビーズ含有インクの比重は０．９ｇ／ｃｍ３〜１．３ｇ／ｃｍ３の範囲内、特に１．０ｇ／ｃｍ３〜１．２ｇ／ｃｍ３の範囲内であることが好ましい。またさらに、上記インクジェット用ビーズ含有インクの比重が、上記ビーズの比重を１としたときに、０．９〜１．０の範囲内、中でも０．９７〜１．０の範囲内とされていることが好ましい。これにより、上記ビーズが、インクジェット用ビーズ含有インク中で沈降すること等の少ないものとすることができるからである。
【００７５】
また、本発明のインクジェット用ビーズ含有インクの粘度は３ｃＰ〜２０ｃＰの範囲内、中でも６ｃＰ〜１５ｃＰの範囲内であることが好ましい。これにより、インクジェット用ビーズ含有インクを、インクジェット装置から吐出しやすいものとすることができるからである。また一般的に、粘度が低い場合には、ビーズが沈降しやすくなる傾向があるが、上記範囲内とすることにより、ビーズが沈降することの少ないものとすることができるからである。なお、上記粘度は回転振動型粘度計（ＶＭ−１Ｇ、山一電機社製）により測定される値である。
【００７６】
Ｂ．カラーフィルタの製造方法
次に、本発明のカラーフィルタの製造方法について説明する。本発明のカラーフィルタの製造方法は、上述したインクジェット用ビーズ含有インクを、基材と、上記基材上にパターン状に、かつ複数形成された着色層とを有するカラーフィルタ用基板の、上記着色層どうしの境界領域上にインクジェット法により塗布し、スペーサを形成するスペーサ形成工程を有することを特徴とする方法である。
【００７７】
本発明のカラーフィルタの製造方法は、例えば図１に示すように、基材１と、その基材１上にパターン状に形成された着色層２とを有するカラーフィルタ用基板３の、上記着色層どうしの境界領域ａ上に、上述したインクジェット用ビーズ含有インク４をインクジェット法により塗布し（図１（ａ））塗布し、スペーサ５を形成する（図１（ｂ））スペーサ形成工程を有する方法である。なお、上記境界領域とは、隣接する着色層と着色層との間隙、もしくは隣接する着色層どうしが重なる領域等、カラーフィルタが液晶表示装置に用いられた際、色表示に寄与しない、隣接する着色層と着色層との間の領域をいうこととする。上記境界領域ａには、例えば図１に示すように、遮光部６が形成されていてもよい。また上記着色層２上には、オーバーコート層やＩＴＯ層等、他の層７が形成されていてもよい。
【００７８】
本発明によれば、上記インクジェット用ビーズ含有インクを用いて上記スペーサを形成することから、上記境界領域に滴下されたインクジェットビーズ含有インク中に含まれるビーズの個数に偏りが少ないものとすることができる。したがって、形成された各スペーサに含まれるビーズの個数をほぼ均一なものとすることができ、均一な高さでスペーサを形成することが可能となる。
以下、本発明のカラーフィルタの製造方法のスペーサ形成工程について説明する。
【００７９】
（スペーサ形成工程）
本発明のスペーサ形成工程は、上述したインクジェット用ビーズ含有インクを、基材と、上記基材上にパターン状に、かつ複数形成された着色層とを有するカラーフィルタ用基板の、上記着色層どうしの境界領域上にインクジェット法により塗布し、スペーサを形成する工程である。
【００８０】
本工程によりスペーサが形成される個数としては、カラーフィルタの種類等により、適宜選択され、例えば全ての上記境界領域上にスペーサが形成されてもよく、また上記境界領域のうち、一部の領域のみにスペーサが形成されてもよい。通常、１０００μｍ角に形成されるスペーサの断面積の合計が２０００μｍ２〜９６０００μｍ２程度、中でも５０００μｍ２〜１３０００μｍ２程度となるように、個数が調整されて形成されていることが好ましい。このような密度でスペーサを形成することにより、カラーフィルタが液晶表示装置に用いられた際、カラーフィルタと液晶駆動側基板との間隙を一定に保つことが可能となるからである。
【００８１】
また、形成されるスペーサの高さは、カラーフィルタの種類や、上記ビーズの種類等により適宜選択されるが、通常１．０μｍ〜８μｍ程度、中でも２μｍ〜６μｍ程度とされることが好ましい。
【００８２】
また形成されるスペーサの大きさや形状等としては、カラーフィルタの種類等に応じて適宜選択されることとなるが、本発明においては、個々のスペーサの断面積が５００μｍ２〜８０００μｍ２程度、中でも７００μｍ２〜２８００μｍ２程度、特に１２５０μｍ２〜１６００μｍ２程度となるように形成されることが好ましい。これにより、上記着色層どうしの境界領域上からはみ出すことなくスペーサを形成することが可能となり、カラーフィルタの輝度を低下させることの少ないものとすることができる。したがって、高輝度な液晶表示装置を形成可能なカラーフィルタとすることができるからである。
【００８３】
なお、上述したような形状にスペーサを形成するために、通常、スペーサを形成する各領域に、上記インクジェット用ビーズ含有インクを、１０ｐｌ〜３０ｐｌ程度塗布することが好ましい。
【００８４】
また、本工程に用いられるカラーフィルタ用基板としては、基材および、その基材上にパターン状に、かつ複数形成された着色層を有するものであれば、特に限定されるものではなく、上述したように、着色層どうしの境界領域に遮光部が形成されているものであってもよく、また上記着色層上にオーバーコート層やＩＴＯ層が形成されているもの等であってもよい。
【００８５】
このようなカラーフィルタ用基板に用いられる基材や着色層、遮光部、オーバーコート層、ＩＴＯ層等については、一般的なカラーフィルタに用いられるものと同様とすることができるので、ここでの詳しい説明は省略する。
【００８６】
ここで、本発明において上記カラーフィルタ用基板は、上記カラーフィルタ用基板のうち、上記スペーサが形成される領域が、上記スペーサを形成するパターン状に親液化されているものであってもよく、また少なくともスペーサが形成される領域およびその周辺部が撥液性を有するものとされているもの等であってもよい。上記カラーフィルタ用基板の、スペーサを形成する領域が、パターン状に親液化されている場合には、この親液性のパターンを利用して高精細にスペーサを形成することが可能となる。一方、カラーフィルタ用基板の上記表面が撥液化されている場合には、上記インクジェット用ビーズ含有インクをインクジェット装置により滴下した際、インクジェット用ビーズ含有インクが濡れ広がらないものとすることができ、目的とする領域に、所定の量インクジェット用ビーズ含有インクを塗布することが可能となるからである。
【００８７】
上記カラーフィルタ用基板の、スペーサを形成する領域をパターン状に親液化する方法としては、例えばエネルギー照射に伴う光触媒の作用により濡れ性が変化する濡れ性変化層をカラーフィルタ用基板表面に形成し、この濡れ性変化層の濡れ性をパターン状に変化させる方法等とすることができる。このような濡れ性変化層を利用して、親液性のパターンを形成する方法としては、例えば特開２００２−４０２３０公報や、特開２００３−１０５０２９公報等に記載された方法を用いることができる。
【００８８】
また、カラーフィルタ用基板の、少なくともスペーサが形成される領域およびその周辺部を撥液化する方法としては、例えば上記境界領域に形成される部材を、撥液性を有する材料を用いて形成する方法や、撥液性を有する層をカラーフィルタ用基板全面、もしくはパターン状に形成する方法等が挙げられる。なお、上記撥液性を有する層としては、一般的な撥液性を有する層を形成する際に用いられるフッ化炭素や、フルオロアルキルシランを含有する層等とすることができる。なお、本発明においては、特に表面張力４０ｍＮ／ｍの液体との接触角が、３０°以上、中でも５０°以上である層が用いられることが好ましい。
【００８９】
（その他の工程）
また、本発明のカラーフィルタの製造方法においては、上記スペーサ形成工程を有するものであれば特に限定されるものではなく、例えばカラーフィルタ用基板を形成するカラーフィルタ用基板形成工程や、上記スペーサや着色層等の上に、配向膜を形成する配向膜形成工程等を有していてもよい。
【００９０】
なお、本発明は上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【実施例】
【００９１】
＜実施例＞
（カラーフィルタ用基板の準備）
ガラス基板からなる基材と、上記基材上にパターン状に形成された遮光部と、上記遮光部により区画された開口部に形成された着色層と、上記遮光部および着色層を覆うように形成された透明導電膜とを有するカラーフィルタ用基板を準備した。
【００９２】
（カラーフィルタ用基板の撥液化）
テフロン（登録商標）ＡＦ１６００（デュポン社製）１ｇをフロリナートＦＣ−４３（住友３Ｍ（株）製）２００ｇに溶解させて、撥液層形成用塗工液とした。この撥液層形成用塗工液を、上記カラーフィルタ用基板の透明導電膜上にスピンコート法により塗布し、１００℃で６０分間の乾燥処理を行うことにより、厚さ１０ｎｍの撥液層を得た。上記撥液層の純水との接触角は、１０５°であった。上記水との接触角は、接触角測定器（協和界面科学（株）製ＣＡ−Ｚ型）によって測定した。
【００９３】
（スペーサ形成工程）
上記パターニング用層上に、下記の組成を有するインクジェット用ビーズ含有インクを、１滴（１５ｐｌ）ずつ、５１０μｍずつ間隙をあけて塗布した。その後、ホットプレートにて８０℃で１０分間乾燥させ、さらにオーブンで２３０℃で３０分間加熱した。その結果、直径４０μｍの円形状のドットが形成され、そのドットの中には平均５個のビーズが含有されているスペーサを得た。なお、上記インクジェット用ビーズ含有インクの比重は１．１２であった。
［インクジェット用ビーズ含有インクの組成］
下記組成を有するエポキシ系樹脂バインダＡ                        …１０ｗｔ％
溶剤：ジエチレングリコールジアセテート（比重１．１２、沸点２５０℃）
…８８．５ｗｔ％
ビーズ：積水化学社製ミクロパール                              …１．５ｗｔ％
（エポキシ樹脂バインダＡの組成）
バインダ性エポキシ樹脂                                      …１６．３９ｗｔ％
多官能エポキシ樹脂（商品名：Ｅｐ１５７  ビスフェノールＡ型（油化シェルエポキシ（株)製）                                                    …１８．３８ｗｔ％
酸（トリメット酸）                                          …１４．９ｗｔ％
触媒（商品名：ノフキュアーＬＣ−１（日本油脂（株）製）      …０．３３ｗｔ％
溶剤（ジエチレングリコールジアセテート）                    …５０．０ｗｔ％
【００９４】
＜比較例１＞
下記の組成を有するインクジェット用ビーズ含有インクを用いた以外は、実施例１と同様に、カラーフィルタを作製した。その結果、インクジェット装置内でビーズの沈降が発生し、ビーズの数にばらつきが見られた。なお、上記インクジェット用ビーズ含有インクの比重は０．９であった。
［インクジェット用ビーズ含有インクの組成］
エポキシ樹脂（主成分：グリシジルメタクリレート）          …１０ｗｔ％
溶剤：ジエチレングリコールジブチルエーテル（比重０．８９、沸点２５５℃）
…８８．５ｗｔ％
ビーズ：積水化学社製ミクロパール                            …１．５ｗｔ％
【００９５】
＜比較例２＞
下記の組成を有するインクジェット用ビーズ含有インクを用いた以外は、実施例１と同様に、カラーフィルタを作製した。その結果、直径４０μｍの円形状のドットが形成され、そのドットの中には平均５個のビーズが含有されているスペーサを得た。しかしながら、上記溶剤の揮発が不充分であり、パネルの表示不良が発生した。なお、上記インクジェット用ビーズ含有インクの比重は１．２であった。
［インクジェット用ビーズ含有インクの組成］
エポキシ樹脂（主成分：グリシジルメタクリレート）              …１０ｗｔ％
溶剤：酒石酸ジエチル（比重１．２、沸点２８０℃）              …８８．５ｗｔ％
ビーズ：積水化学社製ミクロパール                              …１．５ｗｔ％
【００９６】
＜比較例３＞
下記の組成を有するインクジェット用ビーズ含有インクを用いた以外は、実施例１と同様に、カラーフィルタを作製した。その結果、直径４０μｍの円形状のドットが形成され、そのドットの中には平均５個のビーズが含有されているスペーサを得た。しかしながら、上記スペーサの高さにばらつきがあり、パネルの表示不良が発生した。なお、上記インクジェット用ビーズ含有インクの比重は１．１２であった。
［インクジェット用ビーズ含有インクの組成］
エポキシ樹脂（主成分：グリシジルメタクリレート）          …２５ｗｔ％
溶剤：ジエチレングリコールジアセテート（比重１．１２、沸点２５０℃）
…７３．５ｗｔ％
ビーズ：積水化学社製ミクロパール                            …１．５ｗｔ％
【００９７】
＜比較例４＞
下記の組成を有するインクジェット用ビーズ含有インクを用いた以外は、実施例１と同様に、カラーフィルタを作製した。その結果、直径４０μｍの円形状のドットが形成され、そのドットの中には平均５個のビーズが含有されているスペーサを得た。しかしながら、上記スペーサの密着性が不充分であり、その後の洗浄行程で約６０％のビーズが剥離した。なお、上記インクジェット用ビーズ含有インクの比重は１．１２であった。
［インクジェット用ビーズ含有インクの組成］
エポキシ樹脂（主成分：グリシジルメタクリレート）          …０．４ｗｔ％
溶剤：ジエチレングリコールジアセテート（比重１．１２、沸点２５０℃）
…９８．１ｗｔ％
ビーズ：積水化学社製ミクロパール                            …１．５ｗｔ％
【図面の簡単な説明】
【００９８】
【図１】本発明のカラーフィルタの製造方法の一例を示す工程図である。
【図２】従来のカラーフィルタを説明するための説明図である。
【図３】従来のカラーフィルタを説明するための説明図である。
【符号の説明】
【００９９】
１  …基材
２  …着色層
３  …カラーフィルタ用基板
４  …インクジェット用ビーズ含有インク
５  …スペーサ
【図１】
2007091948.tif 000006
【図２】
2007091948.tif 000007
【図３】
2007091948.tif 000008